БРОНЕПАНЕЛЬ

Полезная модель относится к средствам бронезащиты и может быть использована для защиты человека и техники от поражения пулей, осколком, холодным оружием или удара иными движущимися предметами.
Известные средства защиты от бронебойных пуль и пуль с термоупрочненными сердечниками содержат в своем составе различные виды керамики, как правило, изготовленные из корунда или карбида бора, стеклокерамики. Такие средства защиты являются или недорогими, но не обеспечивающие требуемый класс защиты, как например, с использованием стеклокерамики, или, при требуемом классе защиты, являются очень дорогими, как например, с использованием карбида бора (патент РФ 2130159, МКИ F41Н 1/02, опубл. 10.05.1999).
Наиболее близким по технической сущности к заявляемой полезной модели является пулезащитная бронепанель (патент РФ на полезную модель №51191, МКИ F41Н 1/02, опубл. 27.01.2006), которая содержит оболочку, стеклокерамическую плитку, расположенную на промежуточном слое, выполненном из жесткого листового материала, и слоистое основание, выполненное из прессованного сверхвысокомодульного полиэтилена Дайнема или композита из нескольких слоев ткани ТСВМ-ДЖ или Кевлара. Недостатком прототипа является низкий класс защиты, в частности, при воздействии стального термооупрочненного сердечника (пули) массой более 9 г при скоростях полета более 820 м/с.
Задачей полезной модели является создание новой конструкции бронепанели, обеспечивающей более высокие защитные свойства бронеодежды.
Технический результат от использования разработанной конструкции заключается в повышении класса защиты и снижении массы бронепанели. Бронепанель содержит оболочку, керамические плитки и основание. На основании бронепанели посредством клеящего вещества закреплены
керамические плитки, закрытые оболочкой. Оболочка выполнена из высокомодульной арамидной ткани типа Кевлар, Дайнема, ТСВМ-ДЖ.
3
Керамические плитки представляют собой спеченный карбид кремния с плотностью ≥3,2 г/см, пористостью ≤1%, прочностью при изгибе не менее 500 МПа и содержанием основного компонента (карбида кремния) ≥88 мас.%.
В качестве основания (опорного слоя) используют прессованный сверхвысокомодульный полиэтилен Дайнема или композит из нескольких слоев ткани ТСВМ-ДЖ или Кевлара. В качестве клеящего вещества для соединения оболочки, керамических плиток и опорного слоев между собой используют уретановый клей.
Схема полезной модели приведена на схеме, представляющей собой поперечное сечение бронепанели, где 1 - оболочка, 2 - керамическая плитка, 3 - опорный слой (основание).
Конструкция работает следующим образом: при попадании в керамическую плитку 2 пуля (осколок) создает ударные волны, которые разрушают плитку. Большая часть энергии этих волн рассеивается при ее разрушении, часть проходит и отражается от жесткого основания и частично разрушает соседние керамические плитки. Таким образом, происходит рассеивание (диссипация) ударной волны. Оболочка 1 служит для защиты от разлетающихся фрагментов керамических плиток и фрагментов пули (осколка).
Технический результат достигается за счет применения керамических плиток с высокими физико-механическими характеристиками, такими как твердость, прочность, модуль упругости, которые обеспечивают эффективное рассеивание (диссипацию) энергии удара.
Разработанная конструкция бронепанели обладает высокими защитными свойствами, а именно соответствует 6-му классу защиты по ГОСТ Р 50744-95 (снайперская винтовка СВД, пуля со стальным термоупрочненным сердечником калибра 7,62 мм и скоростью 820-835 м/сек), при этом поверхностная плотность бронепанели составляет 34,0 кг/кв.метр. Стоимость разработанной бронепанели ~ в 2 раза ниже бронепанелей с плиткой из карбида бора.